(57)【特許請求の範囲】
【請求項１】
（Ａ）アルカリ金属炭酸塩、（Ｂ）アルカリ金属炭酸水素塩及び（Ｃ）下記一般式（Ｉ）で表されるノニオン性界面活性剤を含有してなることを特徴とする感放射線性組成物用現像液。
【化１】
0004259714.tif 000012
（式中、Ｒ1 は水素原子又はメチル基を、ｎは４〜２０の数を表す）
【請求項２】
上記一般式（Ｉ）において、ｎが６〜１４である請求項１記載の感放射線性組成物用現像液。
【請求項３】
水１００重量部に対して、上記（Ａ）成分が０．１〜１０重量部、上記（Ｂ）成分が０．１〜１０重量部及び上記（Ｃ）成分が０．１〜２０重量部添加されている請求項１記載の感放射線性組成物用現像液。
【発明の詳細な説明】
【０００１】
【発明の属する技術分野】
本発明は、感放射線性組成物用現像液、詳しくは、アルカリ金属の炭酸塩と炭酸水素塩からなるアルカリ成分と特定の構造を有するノニオン性界面活性剤とを含有し、感放射線性組成物から形成される塗膜を良好に現像することができる感放射線性組成物用現像液に関するものである。
【０００２】
【従来の技術及び発明が解決しようとする課題】
従来、集積回路、プリント基板回路、カラーフィルタ等の微細加工分野において広く利用されているレジスト膜は、通常、レジスト膜形成用感放射線性組成物を基板上に塗布して塗膜を形成し、これに放射線を照射し、その後アルカリ性現像液で現像して、不要部分の塗膜を除去してパターン形状にすることによって製造される。
【０００３】
このような感放射線性組成物からなる塗膜の現像は、浸漬現像、揺動現像、ディップ現像、シャワー・スプレー現像、パドル現像等の方法により行なわれるが、この現像の際には、アルカリ性現像液が用いられる。
【０００４】
従来、このような現像液としては、例えば、炭酸ナトリウム水溶液、テトラメチルアンモニウムヒドロキシド水溶液、アルカノールアミン水溶液等のアルカリ性水溶液が広く用いられている。
【０００５】
しかしながら、このような従来公知の現像液を用いて、比較的分子量の大きいバインダーポリマーと感放射線性化合物とを含み、顔料あるいは微粒子が分散された感放射線性組成物、例えば、カラーフィルタ用の感放射線性組成物あるいは層間膜用シリカ分散感放射線性組成物等からなる塗膜を現像してカラーフィルタあるいはレジスト膜を形成しようとすると、不要な塗膜を十分に除去することができないことがあった。すなわちレジスト膜の非形成部分に粒子あるいは未溶解物が残存し易く、スカム、地汚れ、膜残り等が生じてシャープなパターンエッジを有するレジストパターンあるいは画素を形成することができないという問題点があった。
【０００６】
また、アルカリ現像液は大気中の炭酸ガスを吸収して劣化しやすいため特開平５−８８３７７号公報や特開平１０−２１３９０８号公報には炭酸ナトリウムと炭酸水素ナトリウムを併用することが提案されている。
【０００７】
さらに、現像液の性能を向上させる目的で種々の界面活性剤をアルカリ成分に併用することが提案され、特開平７−１２０９３５号公報、特開平９−３４１２８号公報及び特開平９−１７１２６１号公報にはノニオン性界面活性剤としてフェノールやノニルフェノールのエチレンオキサイド付加物が優れた効果を示すことが記載されている。
【０００８】
しかしながら、上記の強塩基性物質と弱塩基性物質を組み合わせたり、さらにノニオン性界面活性剤を組み合わせる方法においても安定性と解像度を満足する現像液は得られていなかった。
【０００９】
このため、顔料あるいは微粒子が分散された感放射線性組成物から形成された塗膜を現像してレジストパターンあるいはカラーフィルタ等を製造するに際して、膜剥がれを生じることなく不要塗膜を溶解除去することができると共に、スカム、地汚れ、膜残り等を生じたりすることなく、シャープなパターンエッジを有するレジストパターンあるいはカラーフィルタを形成することができるような感放射線性組成物用現像液の出現が望まれていた。
【００１０】
従って、本発明の目的は、感放射線性組成物から形成される塗膜を良好に現像することができる感放射線性組成物用現像液を提供することにある。
【００１１】
【課題を解決するための手段】
本発明者等は、種々検討を重ねた結果、アルカリ金属炭酸塩とアルカリ金属炭酸水素塩と併用してなり、かつ特定の構造を有するノニオン性界面活性剤を含有する現像液が、上記目的を達成し得ることを知見した。
【００１２】
本発明は、上記知見に基づきなされたもので、（Ａ）アルカリ金属炭酸塩、（Ｂ）アルカリ金属炭酸水素塩及び（Ｃ）下記一般式（Ｉ）で表されるノニオン性界面活性剤を含有してなることを特徴とする感放射線性組成物用現像液を提供するものである。
【００１３】
【化２】
0004259714.tif 000002
（式中、Ｒ1 は水素原子又はメチル基を、ｎは４〜２０の数を表す）
【００１４】
【発明の実施の形態】
以下、本発明の感放射線性組成物用現像液について詳述する。
本発明の感放射線性組成物用現像液に含有される上記一般式（Ｉ）で表されるノニオン性界面活性剤において、ｎで示される数としては４〜２０が挙げられ、６〜１４が好ましい。ｎが４より小さいと溶解性が不足して不要なレジスト膜が残存し、ｎが２０より大きいと膜上に界面活性剤自身が残存し、得られる現像膜の物性を低下させる。
【００１５】
本発明の感放射線性組成物用現像液は、（Ａ）アルカリ金属炭酸塩、（Ｂ）アルカリ金属炭酸水素塩及び（Ｃ）上記一般式（Ｉ）で表されるノニオン性界面活性剤を必須成分として含有すること以外は通常の感放射線性組成物用現像液と同様である。即ち、本発明の現像液は、特定のアルカリ成分と特定のノニオン性界面活性剤及び水を含有するアルカリ性水溶液であり、ｐＨが好ましくは９〜１３、より好ましくは１０〜１２に調整されてなるものである。該ｐＨが９未満では、膜残りを発生しやすく、１３を超えると、レジスト膜を欠落させたり、膜剥がれを生じることがあるため好ましくない。ここで（Ａ）アルカリ金属炭酸塩としては、炭酸カリウム、炭酸ナトリウムが例示され、（Ｂ）アルカリ金属炭酸水素塩としては、炭酸水素カリウム、炭酸水素ナトリウムが例示される。
【００１６】
アルカリ金属炭酸塩、アルカリ金属炭酸水素塩の使用量は、各々独立に水１００重量部に対して、好ましくは０．０１〜２０重量部であり、更に好ましくは０．１〜１０重量部であり、得られる現像液のｐＨが９〜１３になる範囲で選択される。一般式（Ｉ）で表されるノニオン性界面活性剤の使用量は、水１００重量部に対して、好ましくは０．０１〜２０重量部であり、更に好ましくは０．１〜１０重量部である。該使用量が０．０１重量部未満では効果が不十分であり、２０重量部を超えた場合には粘度が上昇することがあるため好ましくない。
【００１７】
本発明の感放射線性組成物用現像液には、現像速度を調整するために、公知の他のアルカリ性化合物を使用することができ、例えば、リチウム、カリウム、ナトリウム等のアルカリ金属の水酸化物、重炭酸塩、リン酸塩、硼酸塩あるいはアンモニア等の無機アルカリ性化合物；テトラメチルアンモニウムヒドロキシド、２−ヒドロキシエチルトリメチルアンモニウムヒドロキシド、モノメチルアミン、ジメチルアミン、トリメチルアミン、モノエチルアミン、ジエチルアミン、トリエチルアミン、モノイソプロピルアミン、ジイソプロピルアミン、トリイソプロピルアミン、モノエタノールアミン、ジエタノールアミン、トエリエタノールアミン、モノエタノールジメチルアミン等の有機アルカリ性化合物等が挙げられる。
【００１８】
これらの他のアルカリ性化合物を併用する場合において、本発明に係る上記アルカリ金属炭酸塩及びアルカリ金属炭酸水素塩と該他のアルカリ性化合物との使用比率（重量基準）は特に制限されないが、好ましくは１／１０〜１０／１の範囲で適宜選択される。
【００１９】
また、本発明の感放射線性組成物用現像液には、必要に応じて、アニオン性界面活性剤、他のノニオン性界面活性剤、カチオン性界面活性剤、両性界面活性剤、高分子界面活性剤等の界面活性剤を使用することができる。これらの界面活性剤を用いることでアルカリ性化合物の溶解性あるいは分散性を向上させ、現像感度も調整することができる。
【００２０】
ここで、上記アニオン性界面活性剤としては、例えば、ナトリウムドデシルサルフェート、カリウムドデシルサルフェート、アンモニウムドデシルサルフェート等のアルキルサルフェート；ナトリウムドデシルポリグリコールエーテルサルフェート；ナトリウムスルホリシノート；スルホン化パラフィンのアルカリ金属塩、スルホン化パラフィンのアンモニウム塩等のアルキルスルホネート；ナトリウムラウレート、トリエタノールアミンオレート、トリエタノールアミンアビエテート等の脂肪酸塩；ナトリウムベンゼンスルホネート、アルカリフェノールヒドロキシエチレンのアルカリ金属サルフェート等のアルキルアリールスルホネート；高アルキルナフタレンスルホン酸塩；ナフタレンスルホン酸ホルマリン縮合物；ジアルキルスルホコハク酸塩；ポリオキシエチレンアルキルサルフェート塩；ポリオキシエチレンアルキルアリールサルフェート塩等が挙げられる。
【００２１】
また、上記ノニオン性界面活性剤としては、例えば、ポリオキシエチレンアルキルエーテル；ポリオキシエチレンアルキルアリールエーテル；ソルビタン脂肪酸エステル；ポリオキシエチレンソルビタン脂肪酸エステル；脂肪酸モノグリセライド；トリメチロールプロパン脂肪酸エステル；ポリオキシエチレンオキシプロピレン共重合体；エチレンオキサイドの脂肪酸アミン、アミド又は酸との縮合生成物等が挙げられる。
【００２２】
また、上記カチオン性界面活性剤としては、例えば、第１〜３級アミン塩；ピリジニウム塩；第１級アンモニウム塩等が挙げられる。
【００２３】
また、上記高分子界面活性剤としては、例えば、ポリビニルアルコール；ポリ（メタ）アクリル酸ナトリウム、ポリ（メタ）アクリル酸カリウム、ポリ（メタ）アクリル酸アンモニウム、ポリヒドロキシエチル（メタ）アクリレート；ポリヒドロキシプロピル（メタ）アクリレート；またこれらの重合体構成単位である重合性単量体の２種以上の共重合体又は他の単量体との共重合体等が挙げられる。また、クラウンエーテル類等の相関移動触媒と称されるものも界面活性を示すものとして有用である。
【００２４】
これらの界面活性剤の使用量は、水１００重量部に対し、好ましくは０．００１〜１０重量部である。
【００２５】
また、アルカリ性化合物の溶解性あるいは分散性を向上させ、現像感度も調整するために有機溶剤を使用することもでき、該有機溶剤としては、例えば、エチレングリコールモノメチルエーテル、エチレングリコールモノエチルエーテル、エチレングリコールモノプロピルエーテル、エチレングリコールモノブチルエーテル等のエチレングリコールモノアルキルエーテル類；ジエチレングリコールジメチルエーテル、ジエチレングリコールジエチルエーテル、ジエチレングリコールジプロピルエーテル、ジエチレングリコールジブチルエーテル等のジエチレングリコールジアルキレンエーテル類；メチルセルソルブアセテート、エチルセルソルブアセテート等のエチレングリコールアルキルアセテート類；プロピレングリコールモノメチルエーテルアセテート、プロピレングリコールモノエチルエーテルアセテート、プロピレングリコールモノプロピルエーテルアセテート等のプロピレングリコールモノアルキルエーテルアセテート類；ベンゼン、トルエン、キシレン等の芳香族炭化水素；メチルエチルケトン、アセトン、メチルイソブチルケトン、シクロヘキサノン等のケトン類；エタノール、プロパノール、ブタノール、ヘキサノール、シクロヘキサノール、エチレングリコール、グリセリン等のアルコール類等が挙げられる。
【００２６】
本発明の感放射線性組成物用現像液は、集積回路、プリント基板回路、カラーフィルタ等の微細加工分野において広く利用されているレジスト膜の現像に好適に使用することができる。尚、本発明において、「放射線」とは、例えば、紫外線、電子線、Ｘ線等をいう。
【００２７】
本発明の感放射線性組成物用現像液を用いることで、シリカ粒子、顔料等の微粒子が分散された感放射線性組成物の塗膜を現像した場合においても微粒子あるいは未溶解物が残存することなく、また、画素が欠落したり、レジスト膜の膜剥がれ等を生じることがない。
【００２８】
本発明の感放射線性組成物用現像液は、例えば、カラーフィルタ用感放射線性組成物からカラーフィルタを形成する際、あるいはレジスト膜形成用感放射線性組成物からレジスト膜を形成する際に特に好適に用いることができる。
【００２９】
このようなカラーフィルタ用感放射線性組成物は、通常、無機又は有機顔料、アルカリ可溶性のバインダーポリマー及び感放射線性化合物が、必要に応じて分散剤（界面活性剤）を用いて有機溶剤に溶解又は分散されたものである。
【００３０】
上記無機顔料としては、例えば、硫酸バリウム、硫酸ビスマス、酸化亜鉛、硫酸鉛、酸化チタン、黄色鉛、ベンガラ、群青、紺青、酸化クロム、カーボンブラック等が挙げられ、また、上記有機顔料としては、黄色、オレンジ、赤、青、紫、緑、黒等各種顔料が挙げられる。
【００３１】
また、上記のアルカリ可溶性のバインダーポリマーとしては、例えば、メチルメタクリレート／ビニルフェノール／スチレン／メタクリル酸共重合体、ベンジルメタクリレート／メタクリル酸／スチレン共重合体、メチルメタクリレート／メタクリル酸／ポリスチレンマクロモノマー共重合体、メチルメタクリレート／メタクリル酸／ポリスチレンマクロモノマー共重合体等が挙げられ、また、例えば、特開平７−１０４４６９号公報、特開平７−１２０９２０号公報、特開平７−１９１４６２号公報、特開平７−２５３６６５号公報等に記載されている樹脂成分等が挙げられる。このようなバインダーポリマーの分子量は、通常５０００〜２０００００であり、好ましくは２００００〜８００００である。
【００３２】
また、上記感放射線性化合物はカルベン、ナイトレン等のように紫外線等の放射線が照射されるとラジカルを生じて反応し、バインダーポリマーに三次元架橋構造を形成させる化合物であり、例えば、４，４' −ジアジドスチルベン−２，２' −ジスルホン酸ナトリウム、４，４' −ジアジドスチルベン−２，２' −ジ〔Ｎ−（３−ヒドロキシプロピル）〕スルホンアミド等のアジド化合物、ｐ−ジアゾジフェニルアミン−ホルムアルデヒド縮合物、２，５−ジメトキシ−４−モルホリノベンゼンジアゾニウム−アルデヒド縮合物等のジアゾ化合物等の光架橋剤；２−（２，３−ジクロロフェニル）−４，５−ジフェニルイミダゾール二量体、２−（２，３−ジクロロフェニル）−４，５−ビス（３−メトキシフェニル）イミダゾール二量体、２−（２，３−ジクロロフェニル）４，５−ビス（４−メトキシフェニル）イミダゾール二量体、２−（２，３−ジクロロフェニル）−４，５−ビス（２−フリル）イミダゾール二量体、２，２' −ビス（２−クロロフェニル）−４，５，４' ，５' −テトラフェニル−１，２' −ビイミダゾール等のイミダゾール系化合物、トリアジン系化合物、アクリジン系化合物、キノン系化合物、ケトン系化合物、チオキサントン系化合物等の光重合開始剤；１，６−ヘキサンジオールジアクリレート、エチレングリコールジアクリレート、ネオペンチルグリコールジアクリレート、トリエチレングリコールジアクリレート、トリメチロールプロパントリアクリレート、ペンタエリスリトールトリアクリレート、ジトリメチロールプロパンテトラアクリレート、ジペンタエリスリトールペンタアクリレート等の光重合性モノマー、光重合性オリゴマーあるいは光重合性ポリマー等が挙げられる。
【００３３】
また、上記カラーフィルター用感放射線性組成物において用いられる界面活性剤及び有機溶剤としては、例えば、上記に例示されたもの等が挙げられる。
【００３４】
【実施例】
以下の実施例によって本発明をさらに詳細に説明するが、本発明は下記の実施例によって制限を受けるものではない。
【００３５】
〔実施例１−１〜１−９及び比較例１−１〜１−９〕
表面にナトリウムイオンの溶出を防止するＳｉＯ2 膜が形成された５ｃｍ四方のソーダガラス基板表面上に、２０μｍ×２０μｍのパターン形状の遮光層を形成し、下記配合を有するカラーフィルタ用顔料分散レジストをスピンコーターにより１．５μｍに塗布した後、得られた塗膜を８０℃で１０分間プレベークして乾燥塗膜を得た。次いで、該乾燥塗膜をフォトマスクを通して、高圧水銀ランプによって１００ｍｊ／ｃｍ2 の紫外線で露光した。
【００３６】
0004259714.tif 000003
【００３７】
上記顔料として各実施例及び比較例では下記のものを用いた。
実施例１−１〜１−３及び比較例１−１〜１−３（下記〔表１〕と対応）：
リオトゲンレッドＧＤ（東洋インキ製造（株）製Ｃ．Ｉ．ピグメントレッド１６８）とリオノーゲンオレンジ（同Ｃ．Ｉ．ピグメントオレンジ６８）の３／１混合物
実施例１−４〜１−６及び比較例１−４〜１−６（下記〔表２〕と対応）：
リオノールグリーン２ＹＳ（同Ｃ．Ｉ．ピグメントグリーン３６）とリオノーゲンイエロー３Ｇ（同Ｃ．Ｉ．ピグメントオレンジ１５４）の３／１混合物
実施例１−７〜１−９及び比較例１−７〜１−９（下記〔表３〕と対応）：
リオノールブルーＥＳ（同Ｃ．Ｉ．ピグメントブルー１５４）とリオノーゲンバイオレット２３（同Ｃ．Ｉ．ピグメントバイオレット２３）の３／１混合物
【００３８】
一方、下記〔表１〕〜〔表３〕に示す組成（組成単位；重量部）にて現像液を調製し、該現像液２００ｇを用いて、上記にて得られた塗膜を有する基板１枚を緩やかに揺動させながらディップして現像した。現像後、基板を純水でリンスし、基板上に形成された画素を顕微鏡で非露光部の膜残りの有無、露光部の画像の欠落の有無を確認し、膜残り、欠落がなく明瞭な画像が得られたものを良好と評価した。その結果を下記〔表１〕〜〔表３〕に示す。
【００３９】
【表１】
0004259714.tif 000004
【００４０】
【表２】
0004259714.tif 000005
【００４１】
【表３】
0004259714.tif 000006
【００４２】
〔実施例２−１〜２−３及び比較例２−１〜２−３〕
実施例１と同様に下記配合を有するカラーフィルター用顔料分散レジストを用いて塗膜形成して、下記〔表４〕に示す組成（組成単位；重量部）の現像液にて現像し、画素を観察した。その結果を下記〔表４〕に示す。
【００４３】
0004259714.tif 000007
【００４４】
【表４】
0004259714.tif 000008
【００４５】
〔実施例３−１〜３−３及び比較例３−１〜３−３〕
下記配合〔Ａ〕を有する感光性塗布液にて１ｍｍ厚のガラス基板上に乾燥膜厚２μｍとなるように均一に塗布し、乾燥して感光性膜を形成した。さらに下記配合〔Ｂ〕からなる塗布液を上記感光性膜の上に乾燥膜厚１．５μｍとなるように塗布し、乾燥して乾燥塗膜を形成した。次いで、該乾燥塗膜をフォトマスクを通して、高圧水銀ランプによって５０ｍｊ／ｃｍ2 の紫外線で露光した。
【００４６】
一方、下記〔表５〕に示す組成にて現像液を調製し、該現像液２００ｇを用いて、上記にて得られた塗膜を有する基板１枚を緩やかに揺動させながらディップして現像した。現像後、基板を純水でリンスし、基板上に形成された画素を顕微鏡で観察した。その結果を下記〔表５〕に示す。
【００４７】
0004259714.tif 000009
【００４８】
0004259714.tif 000010
【００４９】
【表５】
0004259714.tif 000011
【００５０】
以上の結果から明らかなように、アルカリ成分のみやアルカリ成分とフェノールやノニルフェノールのエチレンオキサイド付加物を併用した現像液（比較例参照）を使用した場合においては、現像が不十分となったり、膜の欠落を生じて良好なレジスト膜を形成することができない。
【００５１】
これに対して、アルカリ金属炭酸塩、アルカリ金属炭酸水素塩及び上記一般式（Ｉ）で表される特定のノニオン性界面活性剤を含有してなる本発明の現像液（実施例参照）を用いた場合には、良好なレジスト膜を形成することができる。
【００５２】
【発明の効果】
本発明の感放射線性組成物用現像液は、感放射線性組成物から形成される塗膜、特に、集積回路、プリント基板回路、カラーフィルタ等のレジスト膜の現像に好適に使用することが可能である。